(57)【要約】標的繊維中に埋入されて耐久性の抗菌仕上げを付与する、固体抗菌剤粒子を含んでなる局所抗菌床カバー処理剤が提供される。このような局所処理剤には、特定の無機抗菌性金属イオンに基づく固体化合物(例えば、銀イオン交換化合物、銀ゼオライト、および／または銀ガラス)が含まれ、これは液体媒体中に存在するかまたは別の固体処理剤と混合される。また、このような処理剤は、所望により、標的のカーペット状製品に他の特性を付与するために、耐汚染剤、汚れ再付着防止化合物ならびに液体、界面活性剤、帯電防止剤などからなる組成物を含んでいる。従って、このようなカーペット処理剤は、カーペットパイル表面ならびにパイル自体内の両方に優れた抗菌特性を与える。さらに、このような固体の金属イオンに基づく抗菌剤の適用により、真空処理後の標的カーペット製品の抗菌活性および／またはさらなるシャンプー処理後の耐久性を増大させうることがわかった。【特許請求の範囲】
【請求項１】
床カバー物品に抗菌処理剤を局所適用する方法であって、以下の工程：
(ａ)固体抗菌剤、ならびに、界面活性剤、尿素-ホルムアルデヒド含有粉末、熱分解法シリカ、フッ素化ポリマーおよびこれらの任意の混合物からなる群から選択される少なくとも１つの他の化合物を含んでなる、固体または液体の処理組成物を供する工程；
(ｂ)床カバー物品を供する工程；および
(ｃ)工程(ａ)の処理組成物を工程(ｂ)の床カバー物品と接触させる工程；
を含み、
ここで、該処理組成物が、該床カバー物品に、少なくとも１.０のKlebsiella pneumoniaeの対数死滅率として測定される抗菌レベルを付与するものである方法。
【請求項２】
少なくとも１つの固体抗菌剤が金属イオン含有の抗菌剤である請求項１に記載の方法。
【請求項３】
金属イオン含有の抗菌剤が銀イオンに基づく化合物である請求項２に記載の方法。
【請求項４】
銀イオンに基づく化合物が銀イオン交換化合物である請求項３に記載の方法。
【請求項５】
処理組成物が液体である請求項１に記載の方法。
【請求項６】
液体がシャンプーである請求項５に記載の方法。
【請求項７】
液体がアニオン性の界面活性剤を含んでなる請求項５に記載の方法。
【請求項８】
処理組成物が固体である請求項１に記載の方法。
【請求項９】
固体が熱分解法シリカ／固体抗菌剤ミックスである請求項８に記載の方法。
【請求項１０】
固体が尿素-ホルムアルデヒドポリマー／固体抗菌剤ミックスである請求項８に記載の方法。
【請求項１１】
液体がスプレーである請求項５に記載の方法。
【請求項１２】
液体がフッ素化界面活性剤を含んでなる請求項１１に記載の方法。
【請求項１３】
尿素-ホルムアルデヒドポリマー、熱分解法シリカおよびこれらの任意の混合物からなる群から選択される少なくとも１つの成分、ならびに、少なくとも１つの固体抗菌化合物を含んでなる固体の抗菌床カバー処理組成物。
【請求項１４】
少なくとも１つの固体抗菌剤が金属イオン含有の抗菌剤である請求項１３に記載の組成物。
【請求項１５】
金属イオン含有の抗菌剤が銀イオンに基づく化合物である請求項１４に記載の組成物。
【請求項１６】
銀イオンに基づく化合物が銀イオン交換化合物である請求項１５に記載の組成物。
【請求項１７】
床カバー物品に抗菌処理剤を局所適用する方法であって、以下の工程：
(ａ)少なくとも１つの銀に基づくイオン交換化合物を含んでなる固体抗菌組成物を供する工程；
(ｂ)床カバー物品を供する工程；および
(ｃ)工程(ａ)の処理組成物を工程(ｂ)の床カバー物品と接触させる工程；
を含み、
ここで、該処理組成物が、該床カバー物品に、少なくとも１.０のKlebsiella pneumoniaeの対数死滅率として測定される抗菌レベルを付与するものである方法。
【請求項１８】
Klebsiella pneumoniaeに対する対数死滅率として測定して、第１レベルの当初抗菌レベルを示すカーペット状物品であって、該当初抗菌レベルの測定後に追加の抗菌化合物を添加することなく該カーペット状物品を真空処理にかけた後に、該当初抗菌レベルと比較して、Klebsiella pneumoniaeに対する対数死滅率の増加を示すカーペット状物品。
【発明の詳細な説明】
【技術分野】
【０００１】
本発明は、標的繊維中に埋入されて耐久性の抗菌仕上げを付与する、固体抗菌剤粒子を含んでなる局所抗菌床カバー処理剤に関する。このような局所処理剤には、特定の無機抗菌性金属イオンに基づく固体化合物、例えば銀イオン交換化合物(例えば、銀ジルコニウムホスフェート、銀ゼオライト、および／または銀ガラスを含む)が含まれ、これは液体媒体中に存在するかまたは別の固体処理剤と混合される。また、このような処理剤は、所望により、標的のカーペット状製品に他の特性を付与するために、耐汚染剤、汚れ再付着防止化合物ならびに液体、界面活性剤、帯電防止剤などからなる組成物を含んでいる。従って、このようなカーペット処理剤は、カーペットパイル表面ならびにパイル自体内の両方に優れた抗菌特性を与える。さらに、このような固体の金属イオンに基づく抗菌剤の適用により、真空処理後の標的カーペット製品の抗菌活性および／またはさらなるシャンプー処理後の耐久性を増大させうることがわかった。
【背景技術】
【０００２】
以下に挙げる全ての米国特許は、その全体が本明細書の一部を構成する。
近年においては、潜在的に毎日の暴露からの細菌汚染の危険が大きく注目されている。このような関心の顕著な例には、ファーストフードレストランにおいて不十分に調理されたビーフ内で発見されるEschericia coli(大腸菌)のある種の菌株による食品毒汚染の致命的な結果；不十分に調理され洗浄されていない家禽食品製品により病気を引き起こすSalmonella汚染；ならびに、Staphylococcus aureus、Klebsiella pneumoniae、酵母、および他の単細胞生物に起因する病気および皮膚感染症が含まれる。この分野における消費者の関心の増大に伴って、製造業者は、種々の家庭用製品および物品中に抗菌剤を導入し始めている。例えば、あるブランドのポリプロピレン製まな板、液体石鹸などの全ては、抗菌化合物を含有している。このような物品のための最も普通の抗菌剤はトリクロサンである。このような化合物を液体またはある種の高分子媒体中に導入するのが比較的簡単であるが、他の基材(織物および繊維の表面を含む)には、接近させにくいことがわかった。さらに、トリクロサンは塩素イオンを含み、これは、解離したときに基材表面に放出されるであろう。このようなイオンは、接触時ならびに環境流出物中などでの皮膚刺激のゆえに、潜在的にヒトにとって危険である。さらに、有害微生物は、場合により、トリクロサンの殺菌特性に対する免疫を出現させる能力を示した。また、トリクロサンを含む表面処理剤は、同じように有効ではないことがわかった。その理由は、この化合物の高水溶性であり、十分量の水分に暴露したときに容易に除去されるためである。
【０００３】
カーペット、特にカーペットのパイル部分(例えば歩行者の履物と接触するように設計された部分、例えば房状化した繊維、カットパイル、ループパイルなど)は、細菌、菌類、および他の種類の微生物汚染に非常にさらされやすい。このような表面を歩行者が履物、裸の足などで歩行すると、液体こぼれ物、パンくず、および他の細菌および菌類の栄養物質が比較的高くなる可能性は言うまでもなく、細菌および菌類の移動、さらにはこのような微生物の維持および増殖の容易化も同様に起こりそうである。ある種のクリーニング法(例えば蒸気クリーニング)は、カーペット表面部分に栄養増殖のための水性環境を残すことによって、ある時間にわたって微生物の増殖速度を増大させ、こうしてその後の微生物維持および増殖を増大させると考えられる。細菌または菌類は、クリーニング中の高温暴露によって阻害されるかもしれないが、温度レベルが普通に戻ったときに、該微生物は休眠状態から復帰することができる。接着不良を防止するため、即ち、裏地それ自体からのパイル部分の離層を防止するために、抗菌剤がカーペット裏地に適用されている。さらに、カーペットのパイル部分へのある種の抗菌剤適用も同様に行われている。これにはSchollaらの特許文献１が含まれ、この文献には、しみレジストおよび抗細菌化合物の同時処理が適用されたカーペットが開示されている。しかし、特許権者は、アニオン型および／またはノニオン型の抗菌剤、例えば、好ましくはグルタルアルデヒド、Microban X-580 (イソプロパノール、ｐ-ジ-イソブチルフェノキシエトキシ-臭素コンプレックス、およびｎ-オクチル-ビ-シクロヘプタン-ジ-カルボキシイミド、ピペロニルブトキシド、およびピレトリン)、およびリン酸を開示しているが、この特許明細書中のどこにも、金属に基づく無機抗菌剤への言及はなく、もちろん金属イオンに基づく無機抗菌剤への言及はない。このような従来技術の抗菌剤は、例えば長期有効性の欠如(従って、高い抗菌性能レベルの継続のために反復処理を要する)、および潜在的な細菌免疫などの欠点を示すようである。また、特許文献２は、被覆された硫酸バリウム粒子(銀、銅、アルミナ、シリカ、およびアゼライン酸ジオクチルによる)の使用を開示しているが、これはカーペット繊維および糸中の抗菌剤として使用するためであって、その上への局所適用として使用するためではない。従って、短期および長期有効性、耐久性、かつ長期持続性の局所適用される抗菌剤を、カーペットパイル表面および製品のために供するという、長くにわたる必要性が存在している。
【０００４】
最近になって、特定の金属イオン含有(例えばＡｇ＋含有)無機殺菌剤(例えばイオン交換化合物、例えばリン酸ジルコニウム、ガラス、および／またはゼオライト化合物)が開発され、多くの異なる基材および表面の上およびその中で抗菌剤として使用されている。この種の抗菌剤は、それに対する細菌または菌類免疫の懸念なく抗菌活性において効力を与えることができるので、言うまでもなく有害な刺激および潜在的に不快な臭気を与えうる高酸化性部分およびペンダント基(例えば塩素に基づく化合物)を欠いているので、ならびに、一般にこのような固体粒子の取扱いが容易であるので非常に望ましく、多くの異なる媒体中でこのような化合物を使用する願望を創製する。特に、このような殺菌剤は、固有に抗菌特性を示す家庭用および消費者用製品を提供するために、プラスチック組成物および繊維中に導入するように適合されている。このような銀に基づく剤は、優れた耐久性の抗菌特性を与えるが、現在まで、カーペットパイル繊維上の耐久性局所適用としてのこのような無機化合物の存在を教示または明白に示唆する記述は存在しない。このことは、特定のカーペットパイル表面および繊維は言うまでもなく任意の表面に、固体粒子の耐久性局所適用を行うことの困難性を考慮すれば驚くべきことではない。このような固体粒子がカーペットパイル構造の底部に重力沈下する傾向、従って、一見して繊維の全体にわたって(即ち、頂部、中間部、および底部において同時に)有効な抗菌性能を与えることができない傾向は、このような処理の企画に対して不利に作用した。従って、この保護の不均一性は、上記の非常に望ましい抗菌剤の有効利用の前に改善を必要とする。現在まで、このような障害は克服されておらず、カーペットパイル構造中の該抗菌剤の広範囲の利用は可能になっていない。
【０００５】
【特許文献１】米国特許第５０９６７４７号明細書
【特許文献２】米国特許第５５０３８４０号明細書
【発明の開示】
【発明が解決しようとする課題】
【０００６】
従って、本発明の目的は、床カバー物品のカーペットパイル部分を、クリーニング操作またはクリーニング後操作において、耐久性の抗菌金属イオン含有の抗菌処理剤で効果的に処理する簡単な方法を提供することである。本発明の別の目的は、床カバー物品のカーペットパイル部分を、それに抗真菌および臭気減少特性をも付与する耐久性の抗菌金属イオン含有の抗菌処理剤で効果的に処理する簡単な方法を提供することである。
【課題を解決するための手段】
【０００７】
即ち、本発明は、床カバー物品に抗菌処理剤を局所適用する方法であって、以下の工程：
(ａ)固体抗菌剤、ならびに、界面活性剤、尿素-ホルムアルデヒド含有粉末、熱分解法シリカおよびこれらの任意の混合物からなる群から選択される少なくとも１つの他の化合物を含んでなる、固体または液体の処理組成物を供する工程；
(ｂ)床カバー物品を供する工程；および
(ｃ)工程(ａ)の処理組成物を工程(ｂ)の床カバー物品と接触させる工程；
を含んでなり、該処理組成物が、ＡＡＴＣＣ試験法１３８に従う少なくとも２回の標準カーペットシャンプー処理の後に、ＡＡＴＣＣ試験法１００-１９９９に従って２４時間暴露で試験したときに、該床カバー物品に、Klebsiella pneumoniaeに対する対数死滅率として測定して少なくとも１.０、好ましくは１.５以上、より好ましくは２.０以上の抗菌レベルを付与するものである方法を包含する。また、本発明は、上記の方法における異なる処理組成物をも包含する。上記のシャンプー耐久性試験は標準的なものであり、当業者にはよく理解されるように、本発明における要件または限定を意図するものではない。該試験方法は、それに従って２回シャンプーしたときに、本発明の処理したカーペット状の床カバー物品がその抗菌効果を過度に失わないという標準を示すにすぎない。
【発明を実施するための最良の形態】
【０００８】
処理した床カバー物品により保持される固体抗菌剤の有効量は、任意の通常の方法、例えば、誘導結合プラズマ(ＩＣＰ)、Ｘ線蛍光(ＸＲＦ)、または原子吸収(ＡＡ)分光分析などによって測定することができる。しかし、ここでも代替として、このように局所適用されるカーペット処理の耐久性は、抗菌性能との関係で測定するのが好ましい(即ち、カーペットパイル表面における処理剤の保持を)。即ち、抗菌的に有効な処理剤を用いて、上記のように、ＡＡＴＣＣ試験法１３８に従う２回の標準シャンプーの後に、ＡＡＴＣＣ試験法１００-１９９９に従って２４時間暴露後に少なくとも１.０およびそれ以上のKlebsiella pneumoniaeの対数死滅率を示すことが、最低の許容しうる性能のために抗菌的になお有効でありそして／または保持される固体抗菌剤の適切かつ必要な量を示すものである。この対数死滅率は、好ましくは１.２以上、より好ましくは１.５以上、最も好ましくは少なくとも２.０である。ここでも、この最低数のシャンプー後の対数死滅率は、上記の所望の耐久性レベルを象徴するものである。
【０００９】
従来技術のどこにも、このような特定の処理したカーペット状の床被覆物またはその製造方法は、開示も利用もされておらず、また全く示唆もされていない。最も近い技術(上記のSchollaら)は、カーペットパイル構造への可能性ある共添加剤としてある種の液体抗菌剤を、ある種のしみレジスト仕上剤と同時に挙げている。固体抗菌剤はもちろん、金属イオン含有の固体抗菌剤も銀イオン含有の抗菌化合物も教示されておらず、また全く示唆もされていない。他の全ての従来技術は、繊維(カーペット繊維を含む)中に固体抗菌剤を押出して、標的の床カバー物品に抗菌特性を付与することを議論している。しかし、そのどこにも、上に広く記載した耐久性の局所処理は記載も示唆もされていない。
【００１０】
任意の標準のカーペット糸または繊維を、本願の範囲内で、その局所処理のための基材として使用することができる。即ち、天然繊維(綿、羊毛など)または合成繊維(ポリエステル、ポリアミド、ポリオレフィンなど)が、それ自体で、あるいは、天然繊維、合成繊維、ブレンド品または両タイプの任意の組合せまたは混合物で、標的の基材を構成することができる。例えば、合成タイプのものについては、限定を意図するものではないが、ポリオレフィン(例えば、ポリエチレン、ポリプロピレン、およびポリブチレン)、ハロゲン化ポリマー(例えばポリビニルクロリド)、ポリエステル(例えばポリエチレンテレフタレート)、ポリエステル／ポリエーテル、ポリアミド(例えば、ナイロン６およびナイロン６,６)、ポリウレタン、ならびに、ホモポリマー、コポリマー、またはターポリマー(これらモノマーの任意の組合せにある)などを、本発明の範囲内で使用することができる。ナイロン-６、ナイロン-６,６、ポリプロピレン、およびポリエチレンテレフタレート(ポリエステル)が特に好ましい。さらに、標的繊維は、その中に同時押出された添加剤を含有していてよく、任意の数の異なる材料(以下においてより詳しく記載する材料を含む)でプレコートされていてよく、そして／または、他の美的特徴を末端ユーザーに与えるために任意の種類の着色剤[例えば、ポリ(オキシアルキレン化)着色剤、ならびに顔料、染料、色彩など]で染色または着色されていてよい。また、他の添加剤が、標的の繊維または糸の上および／またはその中に存在していてもよい。これらには、帯電防止剤、増白化合物、核剤、酸化防止剤、ＵＶ安定剤、充填剤、パーマネントプレス仕上剤、柔軟剤、滑剤、硬化促進剤などが含まれる。本発明の生地に対する所望による追加の仕上剤として特に望ましいのは、カーペットパイル糸および繊維の疎水性およびクリーニング性を改善する汚れ遊離剤または再付着防止剤である(例えば、SCOTCHGUARDなど)。さらに、他の可能性ある添加剤および／または仕上剤には、撥水フルオロカーボンおよびその誘導体、シリコーン、ワックス、および他の同様の防水材料、帯電防止剤、結合剤などが含まれる。
【００１１】
特定の処理剤は、好ましくは、少なくとも１種の固体の金属イオン含有粒子またはその混合物を含有する。用語「金属」は、周期律表の任意の歴史的に理解されている一員を包含することが意図されている(遷移金属、例えば限定されることなく、銀、亜鉛、銅、ニッケル、鉄、マグネシウム、マンガン、バナジウム、金、コバルト、白金などが含まれ、また他の種類、例えば限定されることなく、アルミニウム、スズ、カルシウム、マグネシウム、アンチモン、ビスマスなどが含まれる)。より好ましくは、本発明において使用される金属は、通常は遷移金属として知られる金属である。これら遷移金属の中で、より好ましい金属は、銀、亜鉛、金、銅、ニッケル、マンガン、および鉄である。最も好ましいのは、銀および亜鉛である。これらの金属は、最も全体的に望ましい特性を与える。これらは、例えば、標的カーペットパイル基材における、好ましくは抗菌、抗真菌、および／または臭気減少特性、ある種の着色性、良好な耐光堅牢性、および最も重要にはシャンプー耐久性である。
【００１２】
本発明に好ましい金属イオン含有化合物は、抗菌性の銀ジルコニウムホスフェート(Milliken & Companyから商標名ALPHASANRのもとで入手可能)であるが、任意の銀含有の抗菌化合物[例えば、単なるいくつかの例として、銀置換されたゼオライト(Sinanenから商標名ZEOMICRのもとで入手可能)、または銀置換されたガラス(Ishizuka Glassから商標名IONPURERのもとで入手可能)が含まれる]を、好ましい種に加えてまたはその代替物として使用することができる。また、このような化合物として好ましいのは、酸化亜鉛、リシノール酸亜鉛、塩化亜鉛、および硫酸亜鉛である。上記のように、他の金属を使用することもできるが、性能の観点から銀および亜鉛が好ましく、銀イオン含有種が最も好ましい。一般に、このような金属化合物は、特定の処理組成物の全重量の約０.０１〜６０％、より好ましくは約０.０５〜５０％、最も好ましくは約０.１〜５０％の量で添加される(標的の使用に依存する；液体を用いる場合、この量は、液体処理中に十分量の抗菌剤を供給しうることにより非常に少ないが、一方、固体ミックス中の量は、比較的少ない量の固体が標的パイル表面と接触することにより比較的多い；即ち、固体局所適用を用いる場合、最初のミックス中の比較的多量の抗菌剤が、使用中に十分な抗菌剤レベルを供給する)。即ち、金属イオン含有化合物を、活性物質として、液体(例えばシャンプー)または固体媒体からの供給により、表面繊維の重量に対して(ｏｗｆｆ)、１００〜１５０００ｐｐｍ、より好ましくは１５０〜約１４０００ｐｐｍ、さらに好ましくは１７５〜１３０００ｐｐｍ、最も好ましくは２００〜１２０００ｐｐｍ(これは、約０.０２〜１.２重量％ ｏｗｆｆに相当する)の量で標的基材に添加する。このような割合は、最良の抗菌および／または臭気減少性能を、洗浄耐久性、非電導性、および全体コストと関連して与え、言うまでもなく、十分な量が、さらなるおよび／または将来の真空または他のクリーニング操作を行った後に標的繊維中に埋入されたままである最良の可能性を与える。処理剤それ自体(あらゆる必要な結合剤、接着剤、増粘剤などを含む)は、基材に、(ａ)約０.０１〜８.０オンス／平方ヤード、または(ｂ)約０.１〜２０％ ｏｗｆｆの量で添加される。他の可能な化合物は、ここでも限定されるものではないが、銀に基づく材料、例えばAMPR T558およびMICROFREER (両方ともDuPontから入手可能)、ならびに、JMACR (Johnson Matheyから入手可能)である。
【００１３】
処理組成物が液体である場合、固体抗菌剤は、界面活性剤を含む液体媒体中に懸濁、分散、または単に存在するだけでよい。液体媒体は、標的の床カバー物品と接触したときに容易に蒸発するように、比較的揮発性が高いものであるべきである。即ち、液体媒体(またはビヒクル)は、水、短鎖アルコール(例えば、メタノール、エタノール、イソプロパノール、ブタノール)などから選択してよい。界面活性剤は、一般的な種類のカチオン性、アニオン性、両性、ノニオン性、双性イオン性のもの、およびこれらの任意の混合物から選択してよい。このような界面活性剤は、標的床カバー物品の繊維と固体抗菌剤の間の効果的な接触を可能にするのを助けるために使用される。これは、耐久性目的のための標的繊維中への固体抗菌化合物の埋入を容易にするためと考えられるが、いずれかの科学的理論への限定を意図するものではない。あらゆる種類の界面活性剤を該処理組成物に使用することができるが、好ましくは、この界面活性剤はフッ素化されたものである。このようなフッ素化界面活性剤は、上記のような抗菌剤と繊維の間の効果的な接触を可能にし、さらに、ある程度の撥水性および／または他の撥液性を、処理した繊維に与えるようであることがわかった。即ち、特に、DuPontから商標名ZONYLRのもとで入手可能なフッ素化界面活性剤、または例えば3Mから入手可能な他の種類のフッ素化界面活性剤が非限定的に使用される。界面活性剤は、全処理組成物の０.００１〜２５重量％、より好ましくは約０.０１〜１０％の量で存在すべきである。また、界面活性剤は、液体媒体(またはビヒクル)中に固体抗菌剤が分散するのを助けることもできる。しかし、ある種の界面活性剤は、このような効果を与えるに十分な高い割合で存在していなくてもよいか、または単に、このような分散液の適切な混ざり合いが長期持続することを可能にするペンダント基を含まない。このように、処理組成物は、適用(スプレー、コーティング、微粒化などによる)される分散液中の領域に適切量の所望の固体抗菌剤を効果的にもたらすために混合もしくは振盪を必要とするか、または即時使用型であることができる。さらに、界面活性剤それ自体は、液体媒体(またはビヒクル)中の懸濁液の形成を可能にする。分散液、懸濁液、または単なる液体組成物は、適用のための望ましい特性または処理した繊維にさらなる仕上げもしくは特性を与えるために、他の添加剤(例えば、粘度調節剤、帯電防止剤など)をさらに含むことができる。
【００１４】
別法によれば、または上記の界面活性剤成分に加えて、熱分解法シリカ分散液を、液体処理組成物において使用することができる。このようなシリカは、固体抗菌剤と標的繊維の間の接触を増大させる同様の能力を与えることがわかっており、さらにある程度の汚れ再付着防止特性を与える。このように、熱分解法シリカおよび固体抗菌剤を、抗菌および汚れ再付着防止の増大のために、上記の分散液中に同時に使用することができる。このような場合、熱分解法シリカは、全処理組成物の約０.１〜３５重量％の量で存在することができる。上記のように、さらなる添加剤(粘度調節剤など)が存在していてもよい。さらに、この熱分解法シリカ／固体抗菌剤の液体組成物も、上記と同様に、分散形態(特に界面活性剤も存在するとき)、懸濁形態、または単なる液体形態にあることができる。
【００１５】
液体形態の処理組成物が、標的の床カバー物品に適用するためのシャンプーであるのが潜在的に好ましい(これを必要とする訳ではないが)。即ち、このような液体組成物中の界面活性剤は、固体抗菌剤も存在するあぶく、あわ、および／または泡を生成する(標的表面と接触したとき)。従って、このようなシャンプーは、クリーニング用および／または処理用の界面活性剤成分ならびに固体抗菌化合物の両方の優れた浸透を可能にして、標的繊維中への固体化合物の上記埋入を容易にする。このような潜在的に好ましいカーペットシャンプー組成物において、界面活性剤は、好ましくはアニオン性(１つの具体的な非限定的な例として、長鎖脂肪酸ナトリウム塩、ラウリル硫酸ナトリウムなど)であるが、上記の特性を標的繊維に同様に付与するために、フッ素化界面活性剤を添加することもできる。このようなシャンプーは、エーロゾル(通常の噴射剤が存在する)または粘稠液体として適用することができ、標的の床カバー物品の上およびその中で混ぜられたときに、該クリーニング／殺菌シャンプー組成物の履行に必要なあぶく、あわ、および／または泡を生成する。また、このシャンプーは、上記のように、界面活性剤成分のための溶媒(例えば、該カーペットシャンプー組成物において典型的な水、短鎖アルコールなど)を含むこともできる。一般に、このような組成物中の界面活性剤の量は、全組成物の約０.１〜５０重量％、より好ましくは約０.５〜３０％、最も好ましくは約１.０〜１５％であるべきである。
【００１６】
固体形態の本発明の処理組成物は、熱分解法シリカと固体抗菌剤との混合物、または、より好ましくは固体抗菌剤と尿素-ホルムアルデヒドポリマー粉末(１つの例として、Milliken & Companyから商標名CAPTURERのもとで入手可能)との組合せを含む。このような場合、熱分解法シリカまたはCAPTURER粉末は、混合物の大きな部分、少なくともその９５重量％を構成する。どちらの種類の混合物も、完全に乾燥した形態で、または標的繊維の予備湿潤後に適用することができる。いずれにしても、固体組成物は、汚れ再付着の防止(熱分解法シリカ)または粉末中への汚れおよび他の粒子の引き付けを助け、次いで、これをパイル繊維から真空掃除することができ、以前より清浄な床カバー物品を残すことができる(CAPTURER)。このような場合、固体抗菌剤は、それが標的繊維(特に合成繊維)に引き寄せられ、その中に埋入されるのと同じ程度には、尿素-ホルムアルデヒドポリマーに引き付けられないようであり、このことは非常に驚くべきことである。さらに、以下に記載するように、どのようなさらなる抗菌処理剤を標的繊維に適用することもなく、ある期間の後であっても、適用された固体抗菌剤は、単なる真空処理後に、標的床カバー物品のパイル表面に対して増大した効果を示すであろう。ここでも、このような結果は非常に驚くべきことであるが、いずれかの科学的理論に限定されることを意図することなく、このような結果は、床カバー物品それ自体の繊維部分の底部における固体抗菌化合物の存在の可能性、ならびに、真空処理による、真空中に完全に失われることのない、その表面に比較的近い位置への該化合物の移動によるものと考えられる。
【００１７】
用語「床カバー」は、上記のように、表面繊維を含み、かつ人が歩行する表面を覆うように使用される、あらゆる通常の物品を包含することが意図される。即ち、カーペット(絨毯、タイルなど)および床マット(屋外、屋内など)が、本発明に関連する主な物品である。用語「表面繊維部分」は、床被覆物において使用される任意の通常の繊維およびその複合体を包含する。単なる例として、ナイロン、ポリエチレン、ポリプロピレン、綿、ポリビニルアセテートなどの繊維を、例えば用語「一次裏地部分」に包含されることが意図される生地(例えば任意の繊維タイプの織布、不織布、または編布、例えば先に挙げた生地)を介して房状にすることができる。また、表面繊維部分は、モノフィラメント、芯-鞘繊維などであることができるか、あるいは、ベルベルまたはあらゆる他の種類のカーペット表面として存在することができる。
【００１８】
初めに、いずれかの他の成分との一体化の前に、カーペット製品に関連して、表面繊維部分に、一次裏地を介して縫合、房状化、針刺などを行って複合体を形成し、次いで、これをさらなる部分に単純に密着させることができる。別法によれば、一次裏地を二次裏地と接触させてよく、次いで、一次裏地を介して針刺などによって表面繊維部分を創製することができる。基本的に、任意の多数の代替法が本発明の床カバー製品の製造に利用可能である。カーペットおよびカーペットタイルの製造例は、米国特許第５９２９１４５号(Higginsら)、第５９４８５００号(Higginsら)、第５５４５２７６(Higginsら)、および第５５４０９６８号(Higginsら)中に開示されている。床マットの製造例は、米国特許第５９０２６６２号(Kerr)、第５９２８４４６号(Kerrら)、および第５３０５５６５号(Nagahamaら)中に存在する。好ましくは、表面繊維部分を二次裏地に密着させるためにラテックスを使用して、安定化した複合体を形成する。このラテックスは、所望により抗菌剤を含有することもできる。
【００１９】
用語「二次裏地部分」は、かなり広いことが意図される。これは、このような成分に関連する重要な課題が、該層と一次裏地の間のラテックスとの接触であるためである。このような二次層は、任意の通常のカーペットまたは床マット裏地のもの、あるいは中間層であってよい。即ち、それがカーペットである場合、二次裏地は、ポリオレフィン生地、またはポリウレタンフォーム(クッション目的のため)、または単純にポリウレタンフォームが結合した生地層であってよい。それが床マットである場合、二次裏地は、ソリッドゴムまたは発泡ゴムのシートである可能性が最も高いであろうが、ここでも、該裏地は、一次裏地と外側層の間の生地、ゴムなどの中間層であってもよい。
【００２０】
特定の固体の金属イオンに基づく抗菌剤は、ＡＡＴＣＣ試験法１００-１９９９に従って２４時間後に許容しうる対数死滅率を示すべきである。このような許容しうるレベルの対数死滅率を、Staphylococcus aureusに対して、ベースラインからの少なくとも０.１の増加について試験する。別法によれば、この対数死滅率が、未処理(即ち、固体無機抗菌剤の添加がない)パイル繊維の対数死滅率よりも高いときに、例えば、対照の抗菌剤不含の繊維を超えて対数死滅率が約０.５増加するときに、許容しうるレベルが存在するであろう。S.aureusに対して、この対数死滅率ベースラインの増加は、好ましくは少なくとも０.３、より好ましくは０.５、最も好ましくは１.０である。もちろん、このような対数死滅率の上端は、ベースラインよりもはるかに高く、５.０の大きさ(９９.９９９％死滅率)である。従って、この中間の全ての率も同様に許容性である。しかし、その数が負である対数死滅率も、該測定値が関連の未処理繊維で測定される値よりも良好である限り、本発明にとって許容性である。このような場合、標的カーペットパイル繊維中に存在する抗菌物質は、少なくとも微生物増殖の妨害を示す。
【実施例】
【００２１】
上記の選択的な繊維処理剤の好ましい態様を、以下において詳しく説明する。
本発明の範囲内にある特に好ましい処理剤の例を以下に記載する。
【００２２】
液体処理組成物
好ましい抗菌剤含有の処理配合物を、以下の表に従い、全成分を一緒に混合することによってコンパウンド化した。これら特定の配合物を用いて局所処理を行った製造も、以下の表に示す。
実施例１：アニオン性界面活性剤を含有するシャンプー組成物
【表１】
2006503890.tif 000002
実施例２：フッ素化界面活性剤を含有するスプレー組成物
【表２】
2006503890.tif 000003
【００２３】
固体処理組成物
好ましい抗菌剤含有の処理配合物を、以下の表に従い、全成分を一緒に混合することによってコンパウンド化した。これら特定の配合物を用いて局所処理を行った製造も、以下の表に示す。
実施例３：尿素-ホルムアルデヒドミックス
【表３】
2006503890.tif 000004
実施例４：シリカミックス
【表４】
2006503890.tif 000005
実施例５：尿素-ホルムアルデヒド／シリカミックス
【表５】
2006503890.tif 000006
【００２４】
さらなる実施例６は、単に抗菌剤をブラッシングすることを含んでいた[ここではALPHASANR RC5000を、標的の床カバー試料(ナイロンカーペットタイル)に１１,６００ｐｐｍ添加を与える量で]。また、抗菌化合物を全く使用することなく、対照処理剤を適用した。
【００２５】
次いで、上記の液体および固体の処理組成物を、米国特許第５５４０９６８号および第５５４５２７６号の一般的製造方法に従って製造した典型的なクッション化カーペットタイル物品に個々に適用し、当初、ＡＡＴＣＣ試験法１３８のもとでのその後のシャンプーの後、ならびに、それにいずれのさらなる抗菌化合物をも適用しないその後の真空処理の後に、抗菌効果を試験した。
【００２６】
標的カーペットタイルのパイル部分に適用した抗菌剤の量は、一様に等しい異なるレベルに、即ち表面繊維の重量に対して(ｏｗｆｆ)、５００ｐｐｍから１１,６００ｐｐｍ ｏｗｆｆまでに調整した(このような異なる抗菌剤レベルでの効果の差異を試験するため、ならびに、処理後の真空処理工程中に除去されることが予測される量を補うため)。対数死滅の結果は、以下のように２４時間暴露後のK.pneumoniaeに対するものであり、当初およびＡＡＴＣＣ試験法１３８に従う２回のその後のシャンプー処理後であった。
【００２７】
【表６】
2006503890.tif 000007
【００２８】
【表７】
2006503890.tif 000008
【００２９】
このように、本発明の方法ならびに本発明の抗菌処理組成物は、標的の床カバー物品に優れた耐久性の抗菌特性を与えた。
特許請求の範囲に含まれることが意図される本発明の多くの別態様および別修飾が存在するのは勿論である。
【国際調査報告】
2006503890.tif 000009
2006503890.tif 000010